(57)【要約】  本発明は、平行な整列繊維およびマトリックス材料を含む少なくとも１つの単層と接触する革の層を含む多層複合材に関する。複合材はさらに、通気性および／または防水性であり得るフィルム層をさらに含み得る。多層複合材料は、衣類およびアウトドア装備および衣料品での使用に適している。【選択図】なし
2020503188.tif 000002
【特許請求の範囲】
【請求項１】
第１の単層（２０）と接触する革の層（１０）を含む多層複合材（Ｍ）であって、前記第１の単層（２０）が、第１の繊維方向に整列された平行なＵＨＭＷＰＥ繊維と、第１のマトリックス材料と、を含む多層複合材（Ｍ）。
【請求項２】
前記第１の単層（２０）と接触する第２の単層（３０）をさらに含み、前記第２の単層（３０）が、第２の繊維方向に整列された平行な繊維および第２のマトリックス材料を含み、それによって、９０度まで前記第１の繊維方向に対して前記第２の繊維方向がオフセットされるように、前記第１の単層（２０）が、前記複合材における前記第２の単層（３０）に対して回転される、請求項１に記載の多層複合材。
【請求項３】
平行な繊維の追加の単層をさらに含み、それぞれの単層が平行な繊維およびマトリックスを含み、前記追加の単層の１つの単層が前記第２の単層と接触し、それによって連続するそれぞれの単層が、連続するそれぞれの層において繊維方向がオフセットされるように隣接する単層に対して回転されるように、前記単層が前記多層複合材において積み重ねられ、配列される、請求項２に記載の多層複合材。
【請求項４】
前記複合材の外部層を形成するように、単層と接触するポリマーフィルム（１００）をさらに含む、請求項１、２または３に記載の多層複合材。
【請求項５】
前記フィルムが防水性／通気性である、請求項４に記載の多層複合材。
【請求項６】
前記繊維の強度が少なくとも０．５ＧＰａである、請求項１〜５のいずれか一項に記載の多層複合材。
【請求項７】
前記繊維の強度が少なくとも２．５ＧＰａである、請求項１〜６のいずれか一項に記載の多層複合材。
【請求項８】
前記繊維が、少なくとも５ｄｌ／ｇの固有粘度を有するＵＨＭＷＰＥ繊維である、請求項１〜７のいずれか一項に記載の多層複合材。
【請求項９】
少なくとも１つのマトリックス材料が、最大で２ＭＰａの剛性を有する、請求項１〜８のいずれか一項に記載の多層複合材。
【請求項１０】
少なくとも１つのマトリックス材料が、ポリアクリレート、アクリレート基で官能基化されたポリマー、およびポリウレタンのうちの少なくとも１つを含む、請求項９に記載の多層複合材。
【請求項１１】
いずれか１つの単層における前記繊維密度が、１〜５０グラム／平方メートルである、請求項１〜１０のいずれか一項に記載の多層複合材。
【請求項１２】
革の層；平行な整列繊維およびマトリックス材料を含む少なくとも１つの単層；ならびに任意選択的に少なくとも１つのポリマーフィルム層；を含むアセンブリを提供する工程であって、前記アセンブリが２つの外面を有し、１つが前記革の層である工程と、前記アセンブリを圧力１〜５バールおよび温度３５〜１２０℃にて圧縮する工程と、を含む多層複合材を製造する方法。
【請求項１３】
前記外面の少なくとも１つが、前記圧縮中にカバーＣと接触する、請求項１２に記載の方法。
【請求項１４】
前記カバーＣが、予め定義された表面テクスチャまたは波形を有し、かつ圧縮中に少なくとも前記革の層と接触する、請求項１３に記載の方法。
【請求項１５】
履物、スポーツ衣料品、衣類、鞄、動物の革製品、バッグおよび鞄、帽子、ジャケット、財布、小銭入れ、バッグ、椅子張り材料およびグローブの製造における、請求項１〜１１のいずれか一項に記載の多層複合材の使用。
【発明の詳細な説明】
【発明の詳細な説明】
【０００１】
本発明は一般に、弾道ブランケット（ｂａｌｌｉｓｔｉｃ  ｂｌａｎｋｅｔ）として使用可能な多層複合材料、特に化学繊維の単層と接触する革の層を含む多層複合材料、ならびにそれを製造する方法に関する。
【０００２】
弾道ブランケットは、警察および軍隊において世界中で使用されている弾道装備の一部である。弾道ブランケットは特に、爆弾爆発の保護用カバーとしての使用が見出される。弾道ブランケットは、例えば、Ｃａｒｔｅｒらによって米国特許第７，３８９，７１８号明細書に開示されている。この文書には、外部ハウジングに入れられた内部弾道コアを包含する弾道ブランケットが開示されている。内部弾道コアは、内部カバーで覆われている。内部弾道コアは、アラミドまたは超高分子量ポリエチレン（「ＵＨＭＷＰＥ」）などの高性能繊維をベースとし得る。Ｃａｒｔｅｒはさらに、内部弾道コアとしてのアラミドパネルの使用、およびその内部カバーがナイロン製であり得ることを開示している。さらにＣａｒｔｅｒは、外部ハウジングが織物、ビニル、革または他の柔軟な材料で製造され得ることを教示している。
【０００３】
この文書には許容される特性を有する製品が開示されているが、弾道ブランケットなどのさらに向上した多層複合材製品の開発に絶え間なく打ち込んでいる。
【０００４】
本発明の開示内容の種々の実施形態において、強度対重量比の更なる向上、厚さの低減、および付加的な美しさを有する多層複合材料が記述されている。
【０００５】
一般に、その開示内容では、革の層と、革の層と接触する単層と、を含む多層複合材を提供する。単層は、マトリックス材料と共に単一繊維方向に整列された平行な繊維を含み得る。単層は、一方向性（ｕｎｉｄｉｒｅｃｔｉｏｎａｌ）層とも呼ばれる。一部の態様において、多層複合材は、その上に接合された１つまたは複数の更なる単層を含み得て、外部層の革層と層のスタックを形成する。１つの単層における平行な繊維が、隣接層における平行な繊維に対して異なる角度にあるように、連続するそれぞれの単層は、９０度までの角度にて隣接する単層に対してオフセットされ得る。このように、多くの単層を使用し、繊維方向は決して重ならず、あるいは一部の箇所で層の繊維方向が、スタックのずっと下方の単層と重なるまで、いくつかの単層は、互いにオフセットされ得る。
【０００６】
連続するそれぞれの単層は、マトリックス材料中に平行な繊維を含み得る。単層のそれぞれのマトリックス材料は、異なる組成または同じ組成の材料であり得る。種々の実施形態において、革層と、１つまたは複数の単層と、を含む多層複合材はさらに、複合材の外部層を形成するように、いずれか１つの単層と接触する少なくとも１つのポリマーフィルムを含み得る。このように、単層のスタックは、２つの露出した外部層として革層およびフィルム層を有する複合材のコアを含み得る。様々な例において、１つまたは複数のフィルム層は、防水性／通気性フィルム、または防水性および非通気性フィルム、または水分受動的（ｍｏｉｓｔｕｒｅ  ｐａｓｓｉｖｅ）と蒸気受動的（ｖａｐｏｒ  ｐａｓｓｉｖｅ）のいずれかの組み合わせであり得る。
【０００７】
種々の実施形態において、１つまたは複数の単層で使用される繊維は、少なくとも０．５ＧＰａの強度を有し得る。他の実施例において、繊維は、少なくとも少なくとも２．５ＧＰａの強度を有する。繊維は、ＵＨＭＷＰＥまたはいくつかの他の合成繊維を含み得る。例えば繊維は、少なくとも４ｄｌ／ｇの固有粘度を有するＵＨＭＷＰＥ繊維を含み得る。
【０００８】
多層複合材内の１つまたは複数の単層それぞれは、繊維がコーティングされるか、または埋め込まれたマトリックス材料を含み得る。マトリックス材料の例としては、ポリアクリレート、アクリレート基で官能基化されたポリマー、およびポリウレタンが挙げられる。マトリックス材料は、少なくとも３ＭＰａの剛性を有し得る。
【０００９】
いずれか１つの単層における繊維密度は、１〜５０グラム／平方メートル（ｇ／ｍ２または「ｇｓｍ」）であり得る。
【００１０】
本発明の開示内容はさらに、革の層；平行な整列繊維およびマトリックス材料を含む少なくとも１つの単層；ならびに任意選択的に、少なくとも１つのポリマーフィルム層；を含むアセンブリを提供する工程であって、そのアセンブリが２つの外面を有し、１つが革の層である工程と、圧力１〜５バール、かつ温度３５〜１２０℃でアセンブリを圧縮する工程と、を含む多層複合材を製造する方法を提供する。圧縮プロセス中に、カバーＣが外部層の一方または両方に配置され得て、そのカバーは、圧縮工程後に多層複合材から除去可能である。かかるカバーは表面テクスチャを有し得て、したがって、カバー上のパターンまたは模様は、複合材の外部層のいずれか、または両方にインプリントされ得る。
【００１１】
本明細書に記載の多層複合材は、履物、スポーツ衣料品、衣服、鞄、動物の革製品、バッグおよび鞄、帽子、ジャケット、財布、小銭入れ、バッグ、椅子張り材料およびグローブの製造での使用が見出される。
【図面の簡単な説明】
【００１２】
【図１】図１は、（１０）革の層；（２０）第１の単層；（３０）任意の第２の単層；（４０）任意の第３の単層；（９０）任意の第ｎ（４＜ｎ＜８）単層；および（１００）フィルム層を含む、本発明による多層複合材（Ｍ）の実施形態を断面で示す。
【００１３】
本発明による多層複合材料は、第１の単層（２０）と接触する革の層（１０）を含み、その単層は、平行な整列繊維およびマトリックス材料を含む。当技術分野において、平行な整列繊維およびマトリックス材料を含むかかる単層は、一方向性層とも呼ばれる。例えば、本明細書における単層は、マトリックス材料に埋め込まれた平行繊維を含み得る。
【００１４】
本発明の文脈において革とは、種々の動物起源の天然の革を意味し、天然源を意味する場合が多い。本発明の代替の実施形態において、本発明の多層複合材料は、天然革の代わりに、人工または人造の革を含む。
【００１５】
本明細書における多層複合材で使用される革は、動物の、通常牛の生皮に由来するが、爬虫類、鳥類または他の動物からも供給され得る。一般に使用される革のタイプは、牛、子牛、羊およびバッファローに由来する。よりエキゾチックな革は、サケおよびウナギの皮などの魚由来であり得るか、または例えば、蛇、クロコダイル、ワニ、カンガルー、鶏または象に由来し得る。天然革としては、グレインレザー、例えばフルグレイン、トップグレインおよびヌバック（サンドペーパーで磨かれた、またはバフで磨かれたトップグレインの牛革）、および真皮、例えばスウェード、および（仕上げ）スプリットレザーも挙げられる。その革は、例えばタニング、カラーリング、コンディショニング、ワックス、サンディング、バフ磨き、工具による仕上げまたはエンボスなどの処理を受けていてもよい。本発明の好ましい実施形態において革は、本発明の多層複合材料の形成後または形成中にエンボス加工される。革は、アニリン、セミアニリンまたは顔料技術によって着色され得て、かつワックス仕上げまたはワックスポリッシュなどのトップコートを含み得る。
【００１６】
本明細書で使用される革層は、どんな厚さであってもよい。種々の実施形態において、一般的な厚さは、０．５〜６ｍｍの範囲である。好ましくは、革の厚さは０．７〜４ｍｍの範囲であり、さらに好ましくは０．７〜２．８ｍｍの範囲である。
【００１７】
本発明による好ましい多層複合材料は、革層として子牛革を含み、子牛革は好ましくは、厚さ０．７〜２．４ｍｍ、さらに好ましくは０．７〜１．６ｍｍを有する。これらの厚さで、最も柔軟な多層化複合材が提供されることが判明している。
【００１８】
本発明は、革代替品および人工もしくは人造革、例えば、ケルプから作られたいわゆる海洋革、樹皮または樹皮布、通常コルクガシに由来するコルク革、天然繊維をベースとする代替物、例えば竹およびパイナップルなどのいくつかの原料に由来するセルロース繊維、ＭｕＳｋｉｎのようなマッシュルームをベースとする材料、および艶出し綿（ｇｌａｚｅｄ  ｃｏｔｔｏｎ）を含む多層複合材料においても適用することができることを当業者は理解されよう。
【００１９】
人工革としては、例えばポリウレタン、ビニルおよびアクリルベースの人工革、およびその組み合わせが挙げられる。さらに、レザーレット（ｌｅａｔｈｅｒｅｔｔｅ）およびポリエステルベースの革代替物、例えば再生ポリエステル（ＰＥＴ）分解性ポリウレタン、Ａｌｃａｎｔａｒａ（登録商標）およびＵｌｔｒａｓｕｅｄｅ（登録商標）は、本明細書での使用が見出される。
【００２０】
本来の（人造）革材料に比べて本発明による複合材の利点は、高いコンシステンシーであり、それによって製品が元の形状および寸法をより良く維持し、かつたるみを受けにくい。さらに、それらは耐久性が高く、例えば小さな曲げ半径、例えば５ｍｍ以下で縁端で多数回（少なくとも１０００回）曲げられた場合でも、ひび割れまたは裂けを受けにくいことを意味する。裂けは、複合材シートが例えば、縫うことによって互いに組み立てられている場合にも重要である。縫い付けられた部分が引裂き力下にある場合には、大部分の力が縫われた部分に、特に縫い繊維および縫い穴に集中する。その状況にて、穴周囲／穴の裂けが起こり得る。裂けに対する抵抗性が高いほど、特にそれらが荷重下にある場合には、最終製品は耐久性が高くなる。
【００２１】
本発明の特に好ましい実施形態は、革の代わりに紙材料をベースとする複合材に関する。この紙は、羊皮紙としても知られるレザーペーパーであってもよいが、印刷用紙、筆記用紙、製図用紙、写真用紙、および厚紙であってもよい。紙は、重量／表面積６０グラム／ｍ２および２００グラム／ｍ２（これらの条件下で２４時間最初にコンディショニングした後に、周囲条件２３℃／相対湿度５０％にて決定される）、好ましくは７０〜１６０グラム／ｍ２、さらに好ましくは８０〜１２０グラム／ｍ２としばしば表される厚さを有し得る。
【００２２】
紙の特別な実施形態は、紙幣用紙に関する。これらはしばしば、綿／リネンベースを含むが、以下の本明細書におけるこの開示内容に記載のポリマー、例えばポリマーフィルムで作られていてもよい。本発明の開示内容の種々の実施形態において、本明細書における多層複合材は、紙幣用紙を含む。本明細書における多層複合材の構造を有する紙幣用紙は、通常の紙幣用紙よりも耐引裂性が高く、はっきりとした手触りを有する。
【００２３】
本発明の他の好ましい実施形態は、革の代わりに綿、羊毛またはリネン層をベースとする複合材に関する。綿、羊毛またはリネン層は、織物構造であり得る。種々の実施形態において、ペインティング用のカンバスが、かかる複合材をベースとする。かかるカンバス上のペインティングの塗料は、５０年以上の時間の後でさえ、時間の経過による亀裂を生じにくい。
【００２４】
多層複合材における革層は任意選択的に、その露出面、つまり第１の単層と反対の面が、以下でさらに説明されるフィルム層でカバーされ得る。フィルム層の代替物は、真空蒸着により塗布される材料など、コーティングまたはその代替物であり得る。複合材に特別な外観を与えるため、かつ例えば、海塩などの過酷な屋外条件に対して、または汚れから革を保護するために、外部革層上にフィルム層を使用することができる。
【００２５】
本発明による多層複合材料は、平行な整列繊維およびマトリックス材料を含む第１の単層を含む。
【００２６】
例えば、繊維ロビンフレームから多くの繊維またはヤーンをコーマ（ｃｏｍｂ）上に引くことによって、１つの平面に平行に多数の繊維を配向させ、配向前、配向中、配向後に当業者に公知の方法で繊維をマトリックス材料で含侵することによって、単層が得られる。このプロセスにおいて、例えば取り扱い中に繊維を保護するために、または単層のプラスチック上に繊維をより良く付着させるために、プラスチックマトリックス材料以外の少なくとも１つの成分またはポリマーで繊維に仕上げを施しておいてもよい。好ましくは、仕上げなしの繊維が使用される。繊維を仕上げする前、または繊維をマトリックス材料と接触させる前に、繊維を表面処理しておいてもよい。かかる処理は、酸化剤またはエッチング剤などの化学薬剤での処理を含み得るが、好ましくはプラズマまたはコロナ処理を含む。
【００２７】
１つの単層における繊維の量は一般に、１〜５０グラム／平方メートルである。繊維の量は、層の繊維密度とも呼ばれる。好ましくは、１つの単層における繊維の量は、２〜３０グラム／平方メートル、さらに好ましくは３〜２０グラム／平方メートルである。これらの範囲内の繊維密度は、本発明による多層複合材料の可撓性を維持する助けとなることが判明している。
【００２８】
単層で使用されるマトリックス材料は好ましくは、熱可塑性材料を含む。特に適しているのは、適用前に水に分散することができるマトリックス材料である。適切なポリマー材料の例としては、限定されないが、ポリアクリレート、ポリウレタン、変性ポリオレフィンおよびエチレンコポリマー、例えば弾道抵抗性物品の分野で公知のＳＥＢＳおよびＳＩＳポリマーなど、およびエチレン酢酸ビニルが挙げられる。
【００２９】
好ましくは、マトリックス材料は、ポリウレタンのタイプを含有する。例えば、ポリウレタンは、広い温度範囲にわたって良好な性能を提供するポリエーテルジオールをベースとするポリエーテル−ウレタンを含み得る。他の実施例において、ポリウレタンは、広い温度範囲にわたって良好な性能を提供するポリエーテルジオールをベースとするポリエステル−ウレタンを含み得る。
【００３０】
特別な実施形態において、ポリウレタンまたはポリエーテル−ウレタンは、これが、その色彩安定性などの製品性能をさらに向上させることから、脂肪族ジイソシアネートをベースとする。さらに、形状統一性（ｓｈａｐｅ  ｃｏｈｅｒｅｎｃｅ）が改善され、それによって最終製品では、その元の形状がより良く維持される。単層において使用される、これらのマトリックス材料の１００％モジュラスは、好ましくは少なくとも３ＭＰａである。さらに好ましくは、１００％モジュラスは少なくとも５ＭＰａである。１００％モジュラスは一般に、５００ＭＰａ未満である。
【００３１】
他の好ましい実施形態において、特に複合材の柔軟さが最も重要である場合には、最大で２ＭＰａの１００％モジュラスを有するマトリックス材料が好ましくは使用される。さらに好ましくは、１００％モジュラスは最大で１．５ＭＰａであり、最も好ましくは、１００％モジュラスは最大で１．０ＭＰａである。適切なマトリックス材料は、適切には水性分散液から適用され得るクレイトン（Ｋｒａｔｏｎ）（登録商標）であり得る。
【００３２】
また更なる好ましい実施形態において、マトリックス材料は、アクリルベースの樹脂、またはアクリレート基を含むポリマーを含み得る。
【００３３】
更なるタイプのマトリックス材料は、エチレンおよび／またはプロピレンのホモポリマーまたはコポリマーを含み、そのポリマー樹脂は、ＩＳＯ１１８３に準拠して測定される、８６０〜９３０ｋｇ／ｍ３の範囲の密度、４０〜１４０℃の範囲のピーク融解温度および少なくとも５Ｊ／ｇの融解熱を有する。
【００３４】
マトリックスシステムおよび一方向性繊維を有する単層の更なる詳細は、例えば、その全体が参照により本明細書に組み込まれる、米国特許第５，４７０，６３２号明細書に記載されている。
【００３５】
１つの単層におけるマトリックス材料の量は通常、１０〜９５重量％、好ましくは２０〜９０重量％、さらに好ましくは３０〜８５重量％、さらに好ましくは３５〜８０重量％である。これによって、革および／または単層と他の構成要素との適切な接着強度が確保され、それによって、屈曲サイクルが繰り返された後の複合材の早期の層間剥離の確率が低減される。
【００３６】
第２の単層および次の単層におけるマトリックス材料は、第１の単層における材料と同じであり得るが、異なっていてもよい。種々の実施形態において、多層複合材は、第１のマトリックス材料中に平行な繊維を含む第１の単層と、第２のマトリックス材料中に平行な繊維を含む第２の単層と、を含む。
【００３７】
本明細書で使用される、「繊維」という用語は、モノフィラメントだけでなく、特にマルチフィラメント糸またはテープも含むことを意味する。
【００３８】
テープは、固体状態ポリマー加工、ゲル技術および繊維融着などの様々な公知の技術によって製造することができる。テープは、少なくとも５、好ましくは少なくとも１０、さらに好ましくは少なくとも１００、および最も好ましくは少なくとも１０００の幅対厚さ比を有する。
【００３９】
本発明による多層複合材料において使用される適切な繊維は、炭素繊維であり得る。
【００４０】
本発明による多層複合材料において使用される特に適切な繊維としては、例えば、ポリアミド６および６．６などのポリアミドをベースとする繊維；ポリエチレンテレフタレートなどのポリエステル；ポリプロピレンおよびポリエチレンが挙げられる。さらに好ましい繊維としては、芳香族ポリアミド繊維（アラミド繊維とも呼ばれることが多い）、特にポリ（ｐ−フェニレンテレフタルアミド）；液体結晶質ポリマーおよびはしご状ポリマー繊維、例えばポリベンゾイミダゾールまたはポリ（１，４−フェニレン−２，６−ベンゾビスオキサゾール）（ＰＢＯ）などのポリベンゾキサゾール、またはポリ（２，６−ジイミダゾ［４，５−ｂ−４’，５’−ｅ］ピリジニレン−１，４−（２，５−ジヒドロキシ）フェニレン）（ＰＩＰＤ；Ｍ５とも呼ばれる）；ポリエーテルエーテルケトンなどのポリアリールエーテルケトン、および例えば、ゲル紡糸プロセスによって得られる繊維など、高度に延伸されたポリオレフィン、ポリビニルアルコール、およびポリアクリロニトリルの繊維；が挙げられる。高度に配向されたポリオレフィン、アラミド、ＰＢＯおよびＰＩＰＤ繊維、またはその少なくとも２つの組み合わせが、好ましくは使用される。高度に配向されたポリオレフィン繊維としては、ポリプロピレンおよびポリエチレン繊維が挙げられ、少なくとも１．５ＧＰａの引張り強さを有する。
【００４１】
例えば、ＧＢ２０４２４１４  Ａまたは国際公開第０１／７３１７３号パンフレットに記載のような、ゲル紡糸プロセスによって製造されたポリエチレンフィラメントからなる、高延伸または配向ポリエチレン繊維とも呼ばれる、高性能ポリエチレン繊維が特に好ましい。これらの繊維の利点は、高い引張り強さと軽量を併せ持ち、そのため、非常に薄い層での使用に特に非常に適していることである。好ましくは、少なくとも５ｄｌ／ｇの固有粘度を有する超高モル質量ポリエチレのマルチフィラメント糸が利用され、さらに好ましくは、これらのポリエチレンヤーンは、少なくとも８ｄｌ／ｇの固有粘度を有する。特にそれが、複合材の縫い目および連結、例えば縫い合わせで形成される継ぎ目に関する場合、固有粘度のこのような値の利点は、本発明による複合材のより高い引裂き強さに関係する。
【００４２】
これらの繊維またはヤーンの単一フィラメントのタイターは一般に、１０デニール未満、好ましくは５デニール未満、さらに好ましくは３デニール未満、またさらに好ましくは、これらの繊維の単一フィラメントのタイターは２デニール未満である。この結果、本発明の多層複合材料のドレープ性が高くなる。
【００４３】
本発明の多層複合材料における繊維は通常、少なくとも０．５ＧＰａ、好ましくは少なくとも０．６ＧＰａ、さらに好ましくは少なくとも０．８ＧＰａの引張り強さを有する。好ましい実施形態において、繊維、好ましくはポリエチレン繊維の強度は、少なくとも３．０ＧＰａ、好ましくは少なくとも３．５ＧＰａ、さらに好ましくは少なくとも４．０ＧＰａおよび最も好ましくは少なくとも４．５ＧＰａである。経済的な理由から、繊維の強度は好ましくは、５．５ＧＰａ未満である。繊維は好ましくは、３．１〜４．９ＧＰａ、さらに好ましくは３．２〜４．７ＧＰａ、および最も好ましくは３．３〜４．５ＧＰａの引張り強さを有する。
【００４４】
第２の単層および次の単層における繊維は、第１の単層における繊維と同じであってもよいが、単層ごとに異なっていてもよい。
【００４５】
代替の一実施形態は、上記の繊維の少なくとも２つが、１つの単層および同じ単層で使用される層内ハイブリッドに関する。
【００４６】
図１を参照すると、本発明による多層複合材料はさらに、第１の単層（２０）と接触する、平行な整列繊維およびマトリックス材料を含む第２の単層（３０）を含み得る。かかる２つの単層が平行な繊維を有する多層複合材において、第２の単層（３０）の繊維方向は、（隣接）第１の単層（２０）の繊維方向に、例えば０度を超え、最大で９０度の最小角度に回転または「オフセット」され得る。
【００４７】
多層複合材料の特性をさらに精密に調整するために、隣接単層と接触し、かつ繊維方向にオフセットするために隣接単層に対して回転される、第３の単層（４０）および次の単層をｎまでの単層に加えることが決定され得る。種々の実施形態において、単層の総数ｎは、約４〜約８（４＜ｎ＜８）であり得る。用途に応じて、ｎの値は、特定の用途または最終用途に合うように選択され得る。本発明による多層構造複合材料において、単層はそれぞれ、前の単層に対して回転され得る。
【００４８】
単層に加えて、多層複合材料はさらに、スクリム層を含み得る。スクリム層は、多層複合材料に好ましくは積層される、繊維の糸目幅の粗い織りを有する非常に軽い生地であり、付加的な安定性を付与し得る。
【００４９】
本発明の他の好ましい実施形態は、平行な整列繊維およびマトリックス材料を含む第１の単層と接触する第１の革層の第１の外部層と、第１の単層に対して回転される少なくとも１つの次の単層と、革の第２の外部層と、を含む多層化複合材料を含む。これによって、存在する複合材の特性から依然として利益をもたらすと同時に、外側がすべて革である製品が得られる。
【００５０】
本発明の好ましい実施形態は、平行な整列繊維およびマトリックス材料を含む第１の単層と接触する革層と、次の３つの単層と、２０グラム未満／平方メートルの繊維を有する単層のうちの少なくとも１つと、を含む多層化複合材料を含む。好ましくは、単層のうちの少なくとも２つは、２０グラム未満／平方メートルの繊維を有する。任意選択的に、この多層化複合材料は、革層の反対側の外側にフィルムを有する。隣接する単層の繊維方向は、０度を越え、かつ最大で９０度の最小角で回転される。
【００５１】
図１を引き続き参照して、本発明による多層複合材料はさらに、ポリマーフィルム（１００）を含み得る。好ましくは、かかるポリマーフィルムは、革層と反対側の最外単層と接触して配置される。このようにして、革の層およびフィルム層は、本発明による多層複合材料の外部層を形成する。
【００５２】
使用されるフィルムは、例えば、商標Ｓｔａｍｙｌｅｘ（登録商標）で市販されている直鎖状低密度ポリエチレンなどのポリオレフィンフィルム、ポリプロピレンフィルム、およびポリエステルフィルムを含み得る。
【００５３】
好ましい実施形態において、フィルムは、二軸延伸ポリオレフィンフィルムである。その例は、二軸延伸高密度ポリエチレンおよび二軸延伸ポリプロピレンフィルムである。
【００５４】
本発明による多層複合材料で使用される他のタイプのフィルムは、金属箔または金属被覆フィルム、織布または不織布である。
【００５５】
更なる好ましい実施形態において、ポリマーフィルムは防水性／通気性（Ｗ／Ｂ）フィルムである。Ｗ／Ｂフィルムは、材料を通して、液体の水の移動ではなく、水蒸気などの気体の移動を可能にする遮断層として機能する。かかるフィルムとしては、コアテックス（Ｇｏｒｅ−Ｔｅｘ）（登録商標）およびｅＶｅｎｔ（登録商標）と商標が付けられたＥＣＴＦＥおよびＥＰＴＦＥ、脂肪族ポリウレタン、芳香族ポリウレタン、ポリアミド、ポリエステル、ＰＶＦ、ＰＥＮ、ＵＨＭＷＰＥ膜で特別設計されたもの、例えばＳｏｌｕｐｏｒ（登録商標）膜、および微孔質ポリプロピレン膜が挙げられる。
【００５６】
本発明における特別な実施形態は、織布の形態をとり、かかる織布はマトリックス材料で被覆されるか、またはマトリックス材料で（一部）含侵されて、そのＷ／Ｂ特性が可能となる。
【００５７】
本発明におけるＷ／Ｂフィルムの他の特別な実施形態は、不織布の形態をとり、かかる不織布は、マトリックス材料で被覆されるか、またはマトリックス材料で（一部）含侵されて、そのＷ／Ｂ特性が可能となる。不織布の一般的な例としては、フエルトが挙げられる。
【００５８】
これらのフィルムの厚さは一般に、１〜５０マイクロメートル、好ましくは２〜２５マイクロメートルである。
【００５９】
かかる（Ｗ／Ｂ）ポリマーフィルムの利点は、革の表面が汚れるのを防ぎ、かつ革、モノフィラメントおよびマトリックス層が付加しないであろう遮断性を付加し得ることである。さらに、フィルムは、触れると柔らかい手触りを付加し、または耐摩耗性を付加し得る。
【００６０】
本発明による多層複合材料は適切には、必要とされる革の層と、単層と、上記の任意の層と、を積み重ね、かつ絶対圧力１．０５〜５バール、好ましくは絶対圧力１．１〜４バールにて、さらに好ましくは絶対圧力１．２〜３バールにてこれらを圧縮することによって製造され得る。これらの条件下での圧縮は、オートクレーブなどの静的プレス（ｓｔａｔｉｃ  ｐｒｅｓｓ）で行われ得る。好ましくは、連続的プレスは、カレンダーまたは連続ベルトプレスの形で使用される。圧縮中の温度は、好ましくは３５〜１２０℃である。さらに好ましくはプレス中の温度は、４０〜１００℃であり、最も好ましくはプレス中の温度は４５〜９０℃である。これによって、より良い屈曲特性を有し、繰り返し曲げた後に表面の亀裂を生じにくい複合材が得られる。その他には、その複合材は、加工中の表面の劣化を起こしにくい。例えば、本発明による複合材のシートを互いに縫い合わせた場合に、縫い合わせ中に開いた穴は、劣化またはひずみを受けにくく、その穴はより狭くかつより明確であり、開いた穴の拡大または亀裂またはひびが無いことを意味する。これは、例えば外観が重要である場合、製品性能に非常に有益である。
【００６１】
圧力および温度処理の時間は、意図する最終用途によって異なり、試料の試験および誤差実験によって最適化することができる。処理の一般的な時間は３０秒〜３０分と様々である。
【００６２】
多層化複合材料を製造する方法の特別なバーションにおいて、複合材の外面両方の少なくとも１つが、圧力および温度処理中に好ましくは除去可能なカバーと接触する。そのカバーは、ガラス繊維強化ＰＴＦＥシートであってもよいし、あるいは例えば、連続ベルトプレスにおける、例えばシリコン処理紙の形の剥離層を任意選択的に有する鋼ベルトであり得る。かかる除去可能なカバーの代替形態は、ゴムをベースとする軟質の材料を含む。ゴムのショアＡ値は、ＩＳＯ７６１９に従ったデュロメーター（Ｄｕｒｏｍｅｔｅｒ）試験によって決定され、９５未満、さらに好ましくは８０未満、好ましくは少なくとも５０である。方法のさらに好ましいバージョンにおいて、多層化複合材料は、かかる２つのカバーの間に挟まれる。
【００６３】
多層化複合材料を製造する方法は、除去可能なカバーと接触して革層を配置することを含み得て、その除去可能なカバーは、圧力および温度処理でのその製造中に、多層化複合材料の革表面層をエンボス加工またはテクスチャ加工するためのプリセットデザインに従ったパターンを有する。エンボス加工は、本発明による複合材の外部層両方に対して行ってもよい。この方法では、本発明によるさらに向上した多層化複合材料が得られ、その表面がテクスチャ加工されているため、様々な用途分野でのその使用が見出され得る。
【００６４】
本発明による多層化複合材料を得るための圧力および温度処理後に、可撓性をさらに向上させるために、例えば、複合材料を多方向に曲げることによって材料をさらに後処理してもよい。かかる屈曲は適切には、小さな半径で曲げることによって行われ得る。
【００６５】
本発明による多層複合材ならびに本発明によるテクスチャ加工された多層複合材は適切には、履物、スポーツ衣料品、衣服、鞄；動物の革製品、例えば革紐、鞭紐、およびサドル、バッグおよび鞄の製造において使用することができる。さらに、帽子／ジャケット、財布、小銭入れ、バッグ、椅子張り材料、作業グローブおよびスポーツグローブ、例えば野球グローブ、航海用グローブなどのグローブ等の製造において使用される。
【００６６】
［試験法］
本明細書で言及される試験法は以下のとおりである。
【００６７】
ＵＨＭＷＰＥの固有粘度（ＩＶ）は、異なる濃度で測定される粘度を濃度ゼロまで外挿することによって、ＡＳＴＭ  Ｄ１６０１に準拠してデカリン中で１３５℃にて決定され、溶解時間は１６時間であり、酸化防止剤としてＤＢＰＣが２ｇ／ｌ溶液の量で使用された。
【００６８】
引張り特性（２５℃で測定）：引張り強さ（または強度）、引張弾性率（またはモジュラス）および破断点伸びが、繊維の公称ゲージ長５００ｍｍ、クロスヘッド速度５０％／分を用いて、ＡＳＴＭ  Ｄ８８５Ｍで指定されるマルチフィラメント糸について定義され、かつ決定される。測定された応力−ひずみ曲線に基づいて、モジュラスが、ひずみ０．３〜１％の勾配として決定される。モジュラスおよび強度を計算するために、繊維１０メートルの重量によって決定されるタイターで、測定される引張力を割る；Ｇｐａの値は、密度０．９７ｇ／ｃｍ３と想定して計算される。薄い膜の引張り特性は、ＩＳＯ１１８４（Ｈ）に準拠して測定されるべきである。
【００６９】
マトリックス材料のモジュラスは、ＩＳＯ５２７に準拠して測定されるべきである。１００％モジュラスは、長さ１００ｍｍ（クランプ間の自由長）および幅２４ｍｍのフィルムストリップで決定された。１００％モジュラスは、ひずみ０〜１００％で測定された割線係数である。
【００７０】
融解熱およびピーク融解温度は、加熱速度１０Ｋ／分にてＤＳＣ標準法ＡＳＴＭ  Ｅ  ７９４およびＡＳＴＭ  Ｅ  ７９３にそれぞれ準拠して、第２の加熱曲線について測定され、無水試料で窒素下にて行われている。
【図１】
2020503188.tif 000003
【国際調査報告】
2020503188.tif 000004
2020503188.tif 000005